(57)【特許請求の範囲】
【請求項１】
２枚以上の筬で編成されるたて編地であって、一つの筬に非弾性糸が配置され、別の筬に弾性糸が配置され、非弾性糸と弾性糸がともにデンビーと鎖編みを交互に連結した組織からなり、且つ非弾性糸と弾性糸が同行していることを特徴とする伸縮性たて編地。
【請求項２】
非弾性糸と弾性糸の少なくとも一方が少なくとも閉じ目により編成されていることを特徴とする請求項１に記載の伸縮性たて編地。
【請求項３】
非弾性糸が閉じ目により、弾性糸が開き目により編成されていることを特徴とする請求項１に記載の伸縮性たて編地。
【請求項４】
非弾性糸のランナーが弾性糸のランナーより大きく、且つ、非弾性糸のランナーが８０〜１５０ｃｍ／ラック、弾性糸のランナーが５０〜１２０ｃｍ／ラックとなるように編成されていることを特徴とする請求項１〜３のいずれかに記載の伸縮性たて編地。
【請求項５】
通気度が５０ｃｃ／ｃｍ２／ｓｅｃ以上であることを特徴とする請求項１〜４のいずれかに記載の伸縮性たて編地。
【請求項６】
裁断されたままの状態で縁始末することなく衣料の一部又は全てに使用することを特徴とする請求項１〜５のいずれかに記載の伸縮性たて編地。
【発明の詳細な説明】
【技術分野】
【０００１】
本発明は、非弾性糸と弾性糸とを併用して編成した、メッシュ調で通気度が高く、ヨコ方向の伸縮性が大きい伸縮性たて編地に関し、特に裁断されたままの状態で縁始末することなく衣料に使用することを意図するものである。
【背景技術】
【０００２】
通気性が高く、ストレッチ性に優れる布帛は、特に夏の汗をかく時期にスポーツやインナーなどの身体にフィットするような衣料用途で使用されている。このような素材としては、着用時の快適性を高めるために汗を素早く吸収し拡散する弾性編地が提案されている（特許文献１参照）。しかし、この弾性編地は、吸水速乾性に優れるが、裁断されたままの状態で縁始末することなく衣料の一部に使用したときにほつれが発生する問題がある。
【０００３】
また、特許文献２にみられるように、溶融弾性糸を編込むことで任意なデザイン形状にカットして切りっぱなしにして、衣類の袖端や裾端の折返しを作らなくても、ホツレが起らない編地も提案されている。この編地は、編組織として２枚筬を用い各筬を１コースごとに常に逆方向に移動させて編糸を対称的に供給したダブルトリコットであり、編糸に熱融着しやすい弾性糸を用いて、弾性糸同士を融着または合着させることで裾端の切れっぱなし部分を解れにくくしている。
【０００４】
しかし、この編地は、タテ方向の伸長時にカールが発生しやすいので、裾が巻いてしまう問題があった。また、この編組織は伸縮性に乏しい問題があった。また、非弾性糸のうしろに重なった弾性糸が切断して、いわゆるピンホールが発生し易い。更には、弾性糸が表面側に出て、染色むら、いわゆる目むきが多くなるなどの問題も起りやすい。
【０００５】
また、弾性糸と非弾性糸を用いた経編であり、１×１トリコット編で弾性糸と非弾性糸を同行させてホツレ防止を狙ったものも提案されている（特許文献３参照）。しかし、１×１トリコットでは、編地が密な構造であるため、通気度が低く、この１×１トリコットをヨコ方向に引っ張るとランが発生し易く、編終りからの引裂が低い欠点がある。
【先行技術文献】
【特許文献】
【０００６】
【特許文献１】特開２００９−１９７３４１号公報
【特許文献２】特開２００５−１３３２６４号公報
【特許文献３】特開２００３−２０１６５４号公報
【発明の概要】
【発明が解決しようとする課題】
【０００７】
本発明は、このような従来技術の裾端の切れっぱなし仕様に使うたて編地の欠点を解消するためになされたものであり、伸縮性が大きく、身体に気持ちよくフィットするとともに、通気度が高くて換気性が高い、快適な伸縮性たて編地を提供することを目的とする。
【課題を解決するための手段】
【０００８】
本発明者は、上記目的を達成するために鋭意検討した結果、編組織をデンビーと鎖編みを使った特定の組合せ組織とすることで、ランの発生が抑制され、引裂が向上するとともに、切れっぱなしでもホツレ難い編地になり、更にはカールが抑制されることを見出した。また、この組合せ組織にすることで、目面がメッシュ調となり、快適な夏用衣料として良好な通気性を得ることができた。
【０００９】
本発明は、上記の見地から完成されたものであり、以下の（１）〜（６）を要旨とするものである。
（１）２枚以上の筬で編成されるたて編地であって、一つの筬に非弾性糸が配置され、別の筬に弾性糸が配置され、非弾性糸と弾性糸がともにデンビーと鎖編みを交互に連結した組織からなり、且つ非弾性糸と弾性糸が同行していることを特徴とする伸縮性たて編地。
（２）非弾性糸と弾性糸の少なくとも一方が少なくとも閉じ目により編成されていることを特徴とする（１）に記載の伸縮性たて編地。
（３）非弾性糸が閉じ目により、弾性糸が開き目により編成されていることを特徴とする（１）に記載の伸縮性たて編地。
（４）非弾性糸のランナーが弾性糸のランナーより大きく、且つ、非弾性糸のランナーが８０〜１５０ｃｍ／ラック、弾性糸のランナーが５０〜１２０ｃｍ／ラックとなるように編成されていることを特徴とする（１）〜（３）のいずれかに記載の伸縮性たて編地。
（５）通気度が５０ｃｃ／ｃｍ２／ｓｅｃ以上であることを特徴とする（１）〜（４）のいずれかに記載の伸縮性たて編地。
（６）裁断されたままの状態で縁始末することなく衣料の一部又は全てに使用することを特徴とする（１）〜（５）のいずれかに記載の伸縮性たて編地。
【発明の効果】
【００１０】
本発明の伸縮性たて編地は、デンビーと鎖編みを使用した特定の編組織により、ランの発生が抑制され、引裂が向上するとともに、切れっぱなしでもホツレやカールが発生し難い効果を奏する。また、特定の編組織により、目面がメッシュ調となり、換気性、通気性に優れ、身体に気持ち良くフィットすることができる。
【図面の簡単な説明】
【００１１】
【図１】本発明の伸縮性たて編地の基本的編組織を示す。
【図２】非弾性糸、弾性糸が共に閉じ目により編成された本発明の伸縮性たて編地の編組織を示す。
【図３】非弾性糸が開き目、弾性糸が閉じ目により編成された本発明の伸縮性たて編地の編組織を示す。
【図４】非弾性糸が閉じ目、弾性糸が開き目と閉じ目の混合で編成された本発明の伸縮性たて編地の編組織を示す。
【図５】非弾性糸が閉じ目、弾性糸が開き目からなる地組織に非弾性糸を挿入して編成された本発明の伸縮性たて編地の編組織を示す。
【図６】非弾性糸と弾性糸がいずれも閉じ目の異方向デンビー組織で編成された伸縮性たて編地の編組織を示す。
【図７】非弾性糸が閉じ目、弾性糸が開き目の同方向デンビー組織で編成された伸縮性たて編地の編組織を示す。
【図８】本発明の伸縮性たて編地の洗濯後の生地の外観及びカール性を評価するための試料採取方法を示す。
【発明を実施するための形態】
【００１２】
本発明のたて編地は、２枚以上の筬で編成され、一つの筬に非弾性糸が配置され、別の筬に弾性糸が配置されたものである。たて編地が１枚の筬で編成された場合、互いに絡む糸同士が少なくなるため、裂けやすく、また、生地強力も弱くなり、好ましくない。一般的に、これらの弾性たて編地を編む場合、ラッセル編機又はトリコット編機が用いられるが、ラッセル編機は通常４枚筬で、トリコット編機は３枚筬で、更に高速タイプとなると２枚筬が主流である。そのため筬枚数は４枚以内で編成されることが好ましく、更に好ましくは３枚以内で、最も好ましくは２枚で編成される。
【００１３】
本発明のたて編地は、非弾性糸と弾性糸の両方がともにデンビーと鎖編みを交互に連結した組織からなり、且つ非弾性糸と弾性糸が同行していることを特徴とする。非弾性糸と弾性糸の両方をともにデンビー組織にすることで、シンカーループを最も短くすることができ、かつタテヨコの伸長性を得ることができるため、裁断した後のホツレを極力抑えることが可能である。しかし、デンビー組織だけの場合、編終りからランが発生し易く、また、編目が詰まっているため、通気性がなくなる欠点がある。そこで、本発明では、デンビー組織と鎖編みを交互に連結した組織にすることで、鎖編の部分で糸の動きが変わることでランが発生しにくくなり、その結果引裂強力も向上させることが可能である。また、鎖編みの部分でメッシュが形成されるため、通気性を向上させることが可能である。
【００１４】
本発明のたて編地は、非弾性糸と弾性糸を同行させることにより、非弾性糸と弾性糸が交叉しないことでコース方向に伸長時に耳カールしにくくなると共に弾性糸が非弾性糸の下目に入ることで生地表面から弾性糸が露出しにくくなるため品位の向上が可能になる。
【００１５】
本発明のたて編地の基本的な編成形態として、シングルデンビーと鎖編みを交互に連結した編組織（メッシュ調デンビー）を図１に示す。本発明のたて編地は、主に図１に示す編成形態を組合せ、２枚筬の使用を標準に編成されるが、これらに限定されるものではない。例えば閉じ目と開き目とが２つずつ交互に配列されたものであってもよい。このように非弾性糸に弾性糸を同行させたメッシュ調デンビー組織にすると、伸縮性が高く、かつ通気性を高くすることができる。
【００１６】
また、本発明のたて編地では、各編針において編糸として同行する非弾性糸および弾性糸のうちの少なくとも一方が閉じ目になる組合せを選択することが好ましい。同行する非弾性糸および弾性糸のうちの少なくとも一方を閉じ目にする理由は、閉じ目にすることで、ループを形成する箇所での糸交差ポイントが増え、ほつれの防止等の効果があるためである。
【００１７】
本発明のたて編地の例としては、非弾性糸と弾性糸のいずれもが閉じ目により編成されている伸縮性たて編地（図２参照）、非弾性糸が開き目により、弾性糸が閉じ目により編成されている伸縮性たて編地（図３参照）、非弾性糸が閉じ目、弾性糸が開き目と閉じ目の混合で編成されている伸縮性たて編地（図４参照）、および非弾性糸と弾性糸からなる地組織に非弾性糸を挿入して編成された伸縮性たて編地（図５参照）等が挙げられ、これらが実用的に優れている。
【００１８】
本発明のたて編地において、鎖編みを連続して形成する場合、５ループ以内であることが好ましく、更に好ましくは２又は３ループである。５ループを越えると、通気性は良くなるが、メッシュ部が大きくなるため、破裂強力が悪くなる傾向にある。デンビー組織を連続して形成する場合も５ループ以内であることが好ましい。５ループを越えると、通気性が悪くなる傾向がある。
【００１９】
本発明のたて編地に使用される非弾性糸としては、ナイロンやポリエステルなどの合成繊維、レーヨンなどの半合成繊維、絹や綿などの天然繊維を使用することができ、また、フィラメント糸、紡績糸も使用することができる。これらの中では、吸水性に富むナイロンがインナーウエア用編地として好ましい。
【００２０】
本発明のたて編地に使用される弾性糸としては、その機能を有する限り特に制限はなく、ポリウレタン弾性糸やポリエーテル・エステル系弾性糸、ポリトリメチレンテレフタレート繊維、ポリブチレンテレフタレート繊維を使用することができる。一般的には、広く利用されているポリウレタン弾性糸やその被覆弾性糸が好適である。
【００２１】
本発明のたて編地の編糸の繊度は、編地を使用する衣類や使用する部位によって適宜選択される。婦人用下着類に使用する場合、弾性糸の繊度は、一般に２２〜４７０ｄｔｅｘ、好ましくは２２〜１５６ｄｔｅｘ、更に好ましくは２２〜７８ｄｔｅｘの範囲であり、非弾性糸の繊度は好ましくは１７〜１５６ｄｔｅｘ、更に好ましくは２２〜７８ｄｔｅｘの範囲である。
【００２２】
また、本発明のたて編地は、部分的に他の部分より繊度の大きい弾性糸を編糸に用い、締付パワーを強化した編地部分を一体に編成することができる。このような編成は、部分的に締付パワーの強化部分を必要とする婦人用の下着やガードル類を縫製する目的に有用であり、縫製コストの低減にも役立つ。また、本発明のたて編地にさらに弾性糸または非弾性糸を挿入し、その繊度や挿入糸の密度を適宜調整して、所要の伸度や伸縮パワーの編地を編成したり、編目の安定性を向上させたりすることができる。例えば、適当な天然繊維を挿入糸として裏面に使うことにより、肌への感触を向上させることができる。また、柄糸を適宜挿入しファッション性を持たせてもよい。
【００２３】
本発明のたて編地の編成に際しては、１インチ当たり４０ウエール以上、好ましくは６０ウエール前後の幅狭に生地加工し、編地のヨコ伸びの割合を大きくするとよい。上限は１００ウエール程度である。具体的には、例えば１３０インチのラッセル編機を使用して総本数を３６００本で編成する場合において、一般的な編地では仕上幅を１６０ｃｍ前後にするが、本発明では１３０ｃｍ程度に幅狭に仕上加工することが好ましい。ただし、非弾性糸にセルロース糸や綿糸を編み込む場合はこの限りではない。弾性糸の繊度が大きい場合、特に１３０ｄｔｅｘ以上の場合にはウエール数を１インチ当たり６０ウエール程度に、総本数を３６００本とし、仕上げ幅を１５０ｃｍ程度に加工してもよい。
【００２４】
本発明のたて編地では、非弾性糸のランナーを弾性糸のランナーより大きくして、アンバランスにすることが好ましい。これにより、ヨコ方向への適度な伸縮を付与することができる。また、非弾性糸のランナーに対する弾性糸のランナーを５０〜９５％程度にすることが好ましい。より好ましくは７５〜９０％に設定するのがよい。５０％未満であると、弾性糸の張力が張りすぎて編成で糸切れを誘発し、９５％を越えると、弾性糸の張力が緩く成りすぎて生地の目面が悪くなる傾向がある。具体的には、非弾性糸のランナーを８０〜１５０ｃｍ／ラック、好ましくは１１０〜１３０ｃｍ／ラックとし、弾性糸のランナーを５０〜１２０ｃｍ／ラック、好ましくは７５〜１００ｃｍ／ラックとなるように編成することが好適である。
【００２５】
本発明のたて編地の目付は、一般的にインナーやスポーツ素材に用いられる範囲であることが好ましく、好ましくは１００〜３００ｇ／ｍ２、より好ましくは１３０〜２５０ｇ／ｍ２である。目付が１００ｇ／ｍ２未満であると、生地が破れやすくなり、３００ｇ／ｍ２を越えると、着用時に重すぎて不快となりやすい。
【００２６】
本発明のたて編地は、所要の編み組織等に従い、ラッシェル編機、ジャカードラッシェル編機、トリコット編機などを適宜選択して公知の手段により編成することができる。従来からの公知手段に加え、例えば、最近開発されたピエゾジャカード付きダブルラッシェル機を利用してもよい。
【００２７】
編ゲージは通常２４〜４４ゲージが好ましく、更に好ましくは２８〜３６ゲージである。２４ゲージ未満では、目が粗くなりすぎ、目面が悪くなるため好ましくない。また、４４ゲージを越えると、極端に細い糸を使用しないと編めないため、その結果破裂強力が悪くなりやすい。
【００２８】
本発明のたて編地を染色加工する場合、スパンデックス混たて編地として一般的な加工条件を採用すればよく、ほつれ防止効果を向上する目的で、プレセット等の乾熱セットの温度を高めに行っても良い。この温度は、装置の形状、プレセット処理時間、ヒートセット処理時間、素材の種類、編地の厚さなどにもよるが、低くとも１６０℃を下らない温度、好ましくは１７０℃を下らない温度で、さらに確実に前記効果を得るには１８０℃〜１９５℃の範囲でプレセットまたは／およびヒートセットを施しておくと、編地の一部が軟化し軽く融着して編地の形態が安定し、ほつれにくくなる。上記温度でプレセット、ヒートセットを実施する場合、処理時間は２０〜１８０秒程度、好ましくは３０〜１２０秒程度である。
【００２９】
本発明のたて編地は、必要により各種の後加工を施して付加価値を高めることができる。例えば、プリント加工、加熱エンボス加工やパンチング加工によって所要の模様を施し、また、ブラジャーカップなどに使用するためにモールド加工によって所要に型付けを施してもよい。さらに混紡、交編などの手段で第三の繊維を混用し、編成後に第三の繊維を薬品の捺染等によって部分的に除去し模様を出す、いわゆるオパール加工を施して、模様のある美しい編地にしてもよい。
【実施例】
【００３０】
次に実施例及び比較例を用いて、本発明のたて編地の効果を具体的に示すが、本発明はこれらに限定されるものではない。なお、本明細書において採用した特性値の評価方法を以下に示す。
【００３１】
＜裁断後生地の洗濯後傷み及び洗濯後カール性＞
編成された伸縮性たて編地から長さ４０ｃｍ、幅５．５ｃｍの寸法でそれぞれタテ方向（コース方向を４０ｃｍ、ウエール方向を５．５ｃｍ）、ヨコ方向（ウエール方向を４０ｃｍ、コース方向を５．５ｃｍ）で採取した後、該編地に４５度の角度に切れ目を入れる（図８参照）。その後、サンプルを環状に縫製し、洗濯処理を実施する。
（洗濯条件）
１．洗濯機：家庭用２層式洗濯機
２．洗濯液：液温４０℃の洗濯水３０Ｌに弱アルカリ洗剤（アタック）２０ｇを溶かしたものを洗濯液とする
３．浴比１：３０（洗濯ネットなし）。浴比調整のために負荷布使用
４．洗濯機の水流を強水流に設定し、３００分連続洗濯（洗濯２０回想定）→５分遠心脱水→１０分すすぎ洗い→５分遠心脱水
（洗濯後生地の外観評価）
１．洗濯後傷み：生地端のほつれ具合を外観評価し、１０段階（１（劣）→１０（良））で評価した。７以下を合格とし、８以上を不合格とし、タテ（コース方向ループに沿った方向）、ヨコ（ウエール方向ループに沿った方向）、斜め方向（４５度）の品位を評価。
２．洗濯後カール性：タテ（コース方向に沿ったループ）方向のカール性を評価し、２０％以下を合格とした。
【００３２】
＜通気度＞
ＪＩＳ−Ｌ１０９６−Ａ法（フラジール法）に準拠して測定した
【００３３】
＜伸長率＞
ＪＩＳ−Ｌ１０９６−Ｂ法に準拠し、編地から幅２．５ｃｍ、長さ１６ｃｍの試験片を採取し、インストロン型引張試験機に引張間隔１０ｃｍで取付け、２２．０５Ｎ荷重時の伸長率を測定した。
【００３４】
＜伸長回復率＞
ＪＩＳ−Ｌ１０９６法に準拠し、編地から幅２．５ｃｍ、長さ１６ｃｍの試験片を採取し、インストロン型引張試験機に引張間隔１０ｃｍで取付け、伸長率を８０％に設定し、初荷重２２．０５Ｎで伸長回復を３回繰り返し、伸長回復曲を描く。伸長回復率は１回目の曲線から残留伸び（Ｌ１）を測定し、下記の式で回復率を算出した。
伸長回復率（％）＝｛（８０−Ｌ１）／８０｝×１００
【００３５】
＜引裂強力＞
ＪＩＳ−Ｌ１０９６（ペンジュラム法）に準拠して測定した。
【００３６】
＜目付＞
ＪＩＳ−Ｌ１０９６の試験方法に準拠して測定した。
【００３７】
＜厚さ＞
ＪＩＳ−Ｌ１０９６の試験方法に準拠して測定した。
【００３８】
＜密度＞
生地の１インチ間のタテ方向のウエール数及びヨコ方向のコース数をそれぞれルーペにて読み取り、密度を算出した。
【００３９】
（実施例１）
２８ゲージのラッセル編機ＲＳＥ４Ｎを使用して、フロント筬が閉じ目、バック筬が開き目の同方向３コースメッシュ調デンビー組織を得た。具体的にはフロント筬（第１筬）にナイロン５６ｄｔｅｘ−３４ｆセミダル糸（東洋紡ナイロン）をフルセット、バック筬（第２筬）にスパンデックス７８ｄｔｅｘ（東洋紡エスパ、タイプ７１Ｔ）をフルセットとし、組織は第１筬１０／１０／１２、第２筬１０／０１／２１組織でフロント糸のランナー１２２ｃｍ／ラック、バック糸のランナー８６ｃｍ／ラック（スパンデックスドラフト率１００％）、機上コース５１コース／インチにて編成した。次いでプリウエッター−プリセッター（１９０℃×４０秒）−染色（液流染色１００℃×４５分）−ファイナルセット（１７５℃×４０秒）の条件で後加工し、１２０コース／インチ、５７ウエール／インチのたて編地を得た。得られたたて編地の編設計、生地性量、生地物性を表１に示す。
【００４０】
実施例１のたて編地は、通気性に優れ、生地端の切れっぱなし仕様に伴う洗濯試験後の品位に優れ、かつ伸長性、伸長回復性等に優れていた。
【００４１】
（実施例２）
２８ゲージのラッセル編機ＲＳＥ４Ｎを使用して、フロント筬が閉じ目、バック筬が閉じ目の同方向４コースメッシュ調デンビー組織を得た。具体的にはフロント筬（第１筬）にナイロン５６ｄｔｅｘ−３４ｆセミダル糸をフルセット、バック筬（第２筬）にスパンデックス７８ｄｔｅｘをフルセットとし、組織は第１筬１０／１０／１０／１２、第２筬１０／１０／１０／１２組織でフロント糸のランナー１２２ｃｍ／ラック、バック糸のランナー８６ｃｍ／ラック（スパンデックスドラフト率１００％）、機上コース５１コース／インチにて編成した。次いでプリウエッター−プリセッター（１９０℃×４０秒）−染色（液流染色１００℃×４５分）−ファイナルセット（１７５℃×４０秒）の条件で後加工し、１１０コース／インチ、５７ウエール／インチのたて編地を得た。得られたたて編地の編設計、生地性量、生地物性を表１に示す。
【００４２】
実施例２のたて編地は、特に通気性に優れ、生地端の切れっぱなし仕様に伴う洗濯試験後の品位に優れ、かつ伸長性、伸長回復性等に優れていた。
【００４３】
（実施例３）
２８ゲージのラッセル編機ＲＳＥ４Ｎを使用して、フロント筬が開き目、バック筬が閉じ目の同方向３コースメッシュ調デンビー組織を得た。具体的にはフロント筬（第１筬）にナイロン５６ｄｔｅｘ−３４ｆセミダル糸をフルセット、バック筬（第２筬）にスパンデックス７８ｄｔｅｘをフルセットとし、組織は第１筬１０／０１／２１、第２筬１０／１０／１２組織でフロント糸のランナー１２０ｃｍ／ラック、バック糸のランナー８３ｃｍ／ラック（スパンデックスドラフト率１００％）、機上コース５１コース／インチにて編成した。次いでプリウエッター−プリセッター（１９０℃×４０秒）−染色（液流染色１００℃×４５分）−ファイナルセット（１７５℃×４０秒）の条件で後加工し、１２０コース／インチ、５７ウエール／インチのたて編地を得た。得られたたて編地の編設計、生地性量、生地物性を表１に示す。
【００４４】
実施例３のたて編地は、通気性に優れ薄く、生地端の切れっぱなし仕様に伴う洗濯試験後の品位に優れ、かつ伸長性、伸長回復性等に優れていた。
【００４５】
（実施例４）
２８ゲージのラッセル編機ＲＳＥ４Ｎを使用して、フロント筬が閉じ目、バック筬が閉じ目と開き目の混合の同方向３コースメッシュ調デンビー組織を得た。具体的にはフロント筬（第１筬）にナイロン５６ｄｔｅｘ−３４ｆセミダル糸をフルセット、バック筬（第２筬）にスパンデックス７８ｄｔｅｘをフルセットとし、組織は第１筬１０／１０／１２、第２筬０１／０１／２１組織でフロント糸のランナー１１５ｃｍ／ラック、バック糸のランナー７５ｃｍ／ラック（スパンデックスドラフト率１００％）、機上コース６０コース／インチにて編成した。次いでプリウエッター−プリセッター（１９０℃×４０秒）−染色（液流染色１００℃×４５分）−ファイナルセット（１７５℃×４０秒）の条件で後加工し、１３０コース／インチ、６２ウエール／インチのたて編地を得た。得られたたて編地の編設計、生地性量、生地物性を表１に示す。
【００４６】
実施例４のたて編地は、通気性に優れ、生地端の切れっぱなし仕様に伴う洗濯試験後の品位に優れ、かつ伸長性、伸長回復性等に優れていた。
【００４７】
（実施例５）
２８ゲージのラッセル編機ＲＳＥ４Ｎを使用して、フロント筬が閉じ目、バック筬が開き目の同方向３コースメッシュ調デンビー組織を得た。具体的にはフロント筬（第１筬）にエステル５６ｄｔｅｘ−２４ｆセミダル糸（東洋紡エステル）をフルセット、バック筬（第２筬）にスパンデックス７８ｄｔｅｘ（東洋紡エスパ、タイプ７１Ｔ）をフルセットとし、組織は第１筬１０／１０／１２、第２筬１０／０１／２１組織でフロント糸のランナー１２２ｃｍ／ラック、バック糸のランナー８６ｃｍ／ラック（スパンデックスドラフト率１００％）、機上コース５１コース／インチにて編成した。次いでプリウエッター−プリセッター（１９０℃×４０秒）−染色（液流染色１３０℃×４５分）−ファイナルセット（１７５℃×４０秒）の条件で後加工し、１２５コース／インチ、５７ウエール／インチのたて編地を得た。得られたたて編地の編設計、生地性量、生地物性を表１に示す。
【００４８】
実施例５のたて編地は、通気性に優れ、生地端の切れっぱなし仕様に伴う洗濯試験後の品位に優れ、かつ伸長性、伸長回復性等に優れていた。
【００４９】
（実施例６）
２８ゲージのラッセル編機ＲＳＥ４Ｎを使用して、フロント筬が閉じ目、ミドル筬が挿入、バック筬が開き目の同方向３コースメッシュ調デンビー組織を得た。具体的にはフロント筬（第１筬）にナイロン４４ｄｔｅｘ−３４ｆセミダル糸（東洋紡ナイロン）をフルセット、ミドル筬に綿６０／１（東洋紡綿糸）、バック筬（第３筬）にスパンデックス４４ｄｔｅｘ（日清紡モビロン）をフルセットとし、組織は第１筬１０／１０／１２、第２筬１１／００、第３筬１０／０１／２１組織でフロント糸のランナー１３５ｃｍ／ラック、ミドル糸のランナー３０ｃｍ／ラック、バック糸のランナー９５ｃｍ／ラック（スパンデックスドラフト率１００％）、機上コース５１コース／インチにて編成した。次いでプリウエッター−プリセッター（１７０℃×４０秒）−染色（液流染色１００℃×４５分）−ファイナルセット（１５０℃×４０秒）の条件で後加工し、１１０コース／インチ、５７ウエール／インチのたて編地を得た。得られたたて編地の編設計、生地性量、生地物性を表１に示す。
【００５０】
実施例６のたて編地は、通気性に優れ、生地端の切れっぱなし仕様に伴う洗濯試験後の品位に優れ、かつ伸長性、伸長回復性等に優れていた。
【００５１】
（実施例７）
２８ゲージのトリコット編機ＫＳ３を使用して、フロント筬が閉じ目、バック筬が開き目の同方向３コースメッシュ調デンビー組織を得た。具体的にはフロント筬（第１筬）にエステル４４ｄｔｅｘ−２４ｆセミダル糸（東洋紡エステル）をフルセット、バック筬（第２筬）にソロテックス５６ｄｔｅｘ―２４ｆ（帝人）をフルセットとし、組織は第１筬１０／１０／１２、第２筬１０／０１／２１組織でフロント糸のランナー１３０ｃｍ／ラック、バック糸のランナー１１０ｃｍ／ラック、機上コース８０コース／インチにて編成した。次いでプリウエッター−プリセッター（１８０℃×４０秒）−染色（液流染色１３０℃×４５分）−ファイナルセット（１６０℃×４０秒）の条件で後加工し、８５コース／インチ、５７ウエール／インチのたて編地を得た。得られたたて編地の編設計、生地性量、生地物性を表１に示す。
【００５２】
実施例７のたて編地は、通気性に優れ、生地端の切れっぱなし仕様に伴う洗濯試験後の品位に優れ、かつ伸長性、伸長回復性等に優れていた。
【００５３】
（比較例１）
２８ゲージのラッセル編機ＲＳＥ４Ｎを使用して、フロント筬が閉じ目、バック筬が閉じ目と開き目の異方向３コースメッシュ調デンビー組織を得た。具体的にはフロント筬（第１筬）にナイロン５６ｄｔｅｘ−３４ｆセミダル糸をフルセット、バック筬（第２筬）にスパンデックス７８ｄｔｅｘをフルセットとし、組織は第１筬１０／１０／１２、第２筬２１／２１／０１組織でフロント糸のランナー１２２ｃｍ／ラック、バック糸のランナー８６ｃｍ／ラック（スパンデックスドラフト率１００％）、機上コース６０コース／インチにて編成した。次いでプリウエッター−プリセッター（１９０℃×４０秒）−染色（液流染色１００℃×４５分）−ファイナルセット（１７０℃×４０秒）の条件で後加工し、１２０コース／インチ、５７ウエール／インチのたて編地を得た。得られたたて編地の編設計、生地性量、生地物性を表１に示す。
【００５４】
比較例１のたて編地は、通気性に優れるが、生地端の切れっぱなし仕様に伴う洗濯試験後の品位で生地タテ方向のカールが著しく発生しており、製品の裾として使用した時に生地がめくり上がり、着用感に問題が発生する懸念がある。
【００５５】
（比較例２）
２８ゲージのラッセル編機ＲＳＥ４Ｎを使用して、フロント筬が閉じ目、バック筬が閉じ目の異方向デンビー組織を得た。具体的にはフロント筬（第１筬）にナイロン５６ｄｔｅｘ−３４ｆセミダル糸をフルセット、バック筬（第２筬）にスパンデックス７８ｄｔｅｘをフルセットとし、組織は第１筬１０／１２、第２筬１２／１０組織でフロント糸のランナー１２２ｃｍ／ラック、バック糸のランナー８６ｃｍ／ラック（スパンデックスドラフト率１００％）、機上コース５１コース／インチにて編成した。次いでプリウエッター−プリセッター（１９０℃×４０秒）−染色（液流染色１００℃×４５分）−ファイナルセット（１７５℃×４０秒）の条件で後加工し、１２０コース／インチ、５７ウエール／インチのたて編地を得た。得られたたて編地の編設計、生地性量、生地物性を表１に示す。
【００５６】
比較例２のたて編地は、通気性が低く、生地端の切れっぱなし仕様に伴う洗濯試験後の品位で生地タテ方向のカールが著しく発生しており、製品の裾として使用した時に生地がめくり上がり、着用感に問題が発生する懸念がある。また、生地が裂けやすい等の問題もあった。
【００５７】
（比較例３）
２８ゲージのラッセル編機ＲＳＥ４Ｎを使用して、フロント筬が閉じ目、バック筬が開き目の同方向デンビー組織を得た。具体的にはフロント筬（第１筬）にナイロン５６ｄｔｅｘ−３４ｆセミダル糸をフルセット、バック筬（第２筬）にスパンデックス７８ｄｔｅｘをフルセットとし、組織は第１筬１０／１２、第２筬０１／２１組織でフロント糸のランナー１２２ｃｍ／ラック、バック糸のランナー８６ｃｍ／ラック（スパンデックスドラフト率１００％）、機上コース５１コース／インチにて編成した。次いでプリウエッター−プリセッター（１９０℃×４０秒）−染色（液流染色１００℃×４５分）−ファイナルセット（１７５℃×４０秒）の条件で後加工し、１２０コース／インチ、５７ウエール／インチのたて編地を得た。得られたたて編地の編設計、生地性量、生地物性を表１に示す。
【００５８】
比較例３のたて編地は、生地端の切れっぱなし仕様に伴う洗濯試験後の品位では良好であるが、通気性が少ないため着用時に蒸れ易く、また、生地が裂けやすい等の問題もあった。
【００５９】
【表１】
0005443412.tif 000002
【産業上の利用可能性】
【００６０】
本発明の伸縮性たて編地は、伸縮性が大きく身体に気持ち良くフィットするとともに、通気度が高くて換気性が高い。また、裾端の切れっぱなし仕様に好適に使用することができる。
【図１】
0005443412.tif 000003
【図２】
0005443412.tif 000004
【図３】
0005443412.tif 000005
【図４】
0005443412.tif 000006
【図５】
0005443412.tif 000007
【図６】
0005443412.tif 000008
【図７】
0005443412.tif 000009
【図８】
0005443412.tif 000010